(57)【要約】【課題】湿式建材はヒビ割れ、浮き等があった。【解決手段】本発明の建築用配合組成物の一つは、土粉末、石材粉末、石灰、プラスター等の粉末が一種又は二種以上と、硅砂と川砂が一種又は二種以上と、３〜１５ｍｍ長の無機質繊維が一種又は二種以上と、エチレン酢酸ビニル共重合体樹脂粉末硬化剤とが容器に包装されたものである。他の一つはセメント粉末と白セメント粉末の双方又は一方と、硅砂と川砂が一種又は二種以上と、３〜１５ｍｍ長の無機質繊維が一種又は二種以上と、エチレン酢酸ビニル共重合体樹脂粉末硬化剤とが容器に包装されたものである。更に他の一つは、ペースト状の土と、硅砂と川砂が一種又は二種以上と、３〜１５ｍｍ長の無機質繊維が一種又は二種以上と、エチレン酢酸ビニル共重合体樹脂粉末硬化剤とが別容器に包装されたものである。【選択図】　　　図１
2004131345.tif 000002
【特許請求の範囲】
【請求項１】
土粉末、石材粉末、石灰、プラスター等の粉末が一種又は二種以上と、４号〜９号硅砂と川砂の一種又は二種以上と、３〜１５ｍｍ長の無機質繊維が一種又は二種以上と、エチレン酢酸ビニル共重合体樹脂粉末硬化剤とが容器に包装されたことを特徴とする建築用配合組成物。
【請求項２】
セメント粉末と白セメント粉末の双方又は一方と、４号〜９号硅砂と川砂の一種又は二種以上と、３〜１５ｍｍ長の無機質繊維が一種又は二種以上と、エチレン酢酸ビニル共重合体樹脂粉末硬化剤とが容器に包装されたことを特徴とする建築用配合組成物。
【請求項３】
ペースト状の土と、４号〜９号硅砂と川砂の一種又は二種以上と、３〜１５ｍｍ長の無機質繊維が一種又は二種以上と、エチレン酢酸ビニル共重合体樹脂粉末硬化剤とが別容器に包装されたことを特徴とする建築用配合組成物。
【請求項４】
土粉末、石材粉末、石灰、プラスター等の粉末が一種又は二種以上が２０〜５０重量％、４号〜９号硅砂と川砂の一種又は二種以上が４０〜６５重量％、３〜１５ｍｍ長の無機質繊維の一種又は二種以上が０．２〜１重量％、エチレン酢酸ビニル共重合体樹脂粉末硬化剤５〜１５重量％が容器に包装されたことを特徴とする建築用配合組成物。
【請求項５】
土粉末、石材粉末、石灰、プラスター等の粉末が一種又は二種以上が１５〜３０重量％、５号硅砂と川砂の一方又は双方が３０〜４０重量％、４号硅砂と川砂の一方又は双方が３０〜４０重量％、３〜１５ｍｍ長の無機質繊維の一種又は二種以上が０．２〜１重量％、エチレン酢酸ビニル共重合体樹脂粉末硬化剤５〜１５重量％が容器に包装されたことを特徴とする建築用配合組成物。
【請求項６】
土粉末、石材粉末、石灰、プラスター等の粉末が一種又は二種以上が１５〜２８重量％、７号〜９号硅砂と川砂の一種又は二種以上が６５〜７５重量％、３〜１５ｍｍ長の無機質繊維の一種又は二種以上が０．２〜１重量％、エチレン酢酸ビニル共重合体樹脂粉末硬化剤５〜１５重量％が容器に包装されたことを特徴とする建築用配合組成物。
【請求項７】
セメント粉末と白セメント粉末の双方又は一方が２５〜３５重量％、４号〜９号硅砂と川砂の一種又は二種以上が５０〜６５重量％、３〜１５ｍｍ長の無機質繊維の一種又は二種以上が０．２〜１重量％、エチレン酢酸ビニル共重合体樹脂粉末硬化剤５〜１５重量％が容器に包装されたことを特徴とする建築用配合組成物。
【請求項８】
セメント粉末と白セメント粉末の双方又は一方が２０〜３０重量％、５号硅砂と川砂の一方又は双方が３０〜４０重量％、４号硅砂と川砂の一方又は双方が３０〜４０重量％、３〜１５ｍｍ長の無機質繊維の一種又は二種以上が０．２〜１重量％、エチレン酢酸ビニル共重合体樹脂粉末硬化剤５〜１５重量％が容器に包装されたことを特徴とする建築用配合組成物。
【請求項９】
ペースト状の土２０〜５０重量％、４号〜９号硅砂と川砂の一種又は二種以上が４０〜６５重量％、３〜１５ｍｍ長の無機質繊維の一種又は二種以上が０．２〜１重量％と、エチレン酢酸ビニル共重合体樹脂粉末硬化剤５〜１５重量％とが別容器に包装されたことを特徴とする建築用配合組成物。
【請求項１０】
ペースト状の土１５〜３０重量％、５号硅砂と川砂の一方又は双方が３０〜４０重量％、４号硅砂と川砂の一方又は双方が３０〜４０重量％、３〜１５ｍｍ長の無機質繊維の一種又は二種以上が０．２〜１重量％と、エチレン酢酸ビニル共重合体樹脂粉末硬化剤５〜１５重量％とが別容器に包装されたことを特徴とする建築用配合組成物。
【請求項１１】
ペースト状の土１５〜２８重量％、７号〜９号硅砂と川砂の一種又は二種以上が６５〜７５重量％、３〜１５ｍｍ長の無機質繊維の一種又は二種以上が０．２〜１重量％と、エチレン酢酸ビニル共重合体樹脂粉末硬化剤５〜１５重量％とが別容器に包装されたことを特徴とする建築用配合組成物。
【請求項１２】
壁の下地材の上に貼られた和紙、ビニールクロスなどの貼物の上に、又は貼物の上にネットを貼ってその上に、請求項１乃至請求項６のいずれか、又は、請求項９乃至請求項１１のいずれかに記載の建築用配合組成物を水で混練した練り材が塗られたことを特徴とする壁構造。
【請求項１３】
壁の下地材の上に貼られた和紙、ビニールクロスなどの貼物の上に、又は貼物の上にネットを貼ってその上に、請求項１乃至請求項６のいずれか、又は、請求項９乃至請求項１１のいずれかに記載の建築用配合組成物を水で混練した練り材が塗られ、その上に湿式建材仕上げ材が塗られたことを特徴とする壁構造。
【請求項１４】
壁の下地材の上に貼られた和紙、ビニールクロスなどの貼物の上に、又は貼物の上に、ボンドを塗り、その上にネットを貼り、その上に請求項１乃至請求項６のいずれか、又は、請求項９乃至請求項１１のいずれかに記載の建築用配合組成物を水で混練した練り材が塗られ、その上に湿式建材仕上げ材が塗られたことを特徴とする壁構造。
【請求項１５】
請求項１２乃至請求項１４のいずれかに記載の壁構造において、請求項１乃至請求項６のいずれか、又は、請求項９乃至請求項１１のいずれかに記載の建築用配合組成物を水で混練した練り材に、変性エチレン酢酸ビニル共重合樹脂（製品名：パラテックス原液）が混練されたことを特徴とする壁構造。
【請求項１６】
請求項１２乃至請求項１５のいずれかに記載の壁構造において、それらの仕上げ材の上に塗装コーティング材を塗布したことを特徴とする壁構造。
【請求項１７】
多数枚並べて敷かれたコンパネの接合部の上に継ぎ材を貼って接合部を被覆し、その上に請求項７又は請求項８記載の建築用配合組成物を水で混練した練り材が塗られ、その上に樹脂モルタルが塗られ、その上に前記練り材が再度塗られたことを特徴とする床構造。
【請求項１８】
多数枚並べて敷かれたコンパネの接合部の上に継ぎ材を貼って接合部を被覆し、その上に請求項７又は請求項８記載の建築用配合組成物を水で混練した練り材が塗られ、その上に樹脂モルタルが塗られ、その上に前記練り材が再度塗られ、その上に床仕上げ材が塗られたことを特徴とする床構造。
【請求項１９】
多数枚並べて敷かれたコンパネの接合部の上に継ぎ材を貼って接合部を被覆し、その上に請求項７又は請求項８記載の建築用配合組成物を水で混練した練り材が塗られ、その上にフェルトが貼られ、その上にメタルラスが貼られ、その上に樹脂モルタルが塗られ、その上に前記練り材が再度塗られたことを特徴とする床構造。
【請求項２０】
多数枚並べて敷かれたコンパネの接合部の上に継ぎ材を貼って接合部を被覆し、その上に請求項７又は請求項８記載の建築用配合組成物を水で混練した練り材が塗られ、その上にフェルトが貼られ、その上にメタルラスが貼られ、その上に樹脂モルタルが塗られ、その上に前記練り材が再度塗られ、その上に床仕上げ材が塗られたことを特徴とする床構造。
【請求項２１】
請求項１７乃至請求項２０のいずれかに記載の床構造において、請求項７又は請求項８記載の建築用配合組成物を水で混練した練り材に、変性エチレン酢酸ビニル共重合樹脂（製品名：パラテックス原液）が混練されたことを特徴とする床構造。
【請求項２２】
請求項１７乃至請求項２１のいずれかに記載の床構造において、それらの仕上げ材の上に塗装コーティング材を塗布したことを特徴とする床構造。
【発明の詳細な説明】
【０００１】
【発明の属する技術分野】
本発明は接着材、漏水防止材、新築やリフォームの建物の壁装材（壁表材）、床装材（床表材）、天井材として使用したり、壁、床、天井の仕上げ材（表材）として使用したりすることができる建築用配合組成物と、それを用いた壁構造と床構造に関するものである。
【０００２】
【従来の技術】
壁材や床材には従来より各種のものがある。例えば、壁材には壁土やモルタル、床材にはコンクリートやモルタル等がある。
【０００３】
【発明が解決しようとする課題】
前記壁材や床材は夫々の特徴があるが、いずれも、壁や床に施工すると経時劣化により壁や床に亀裂、剥がれ、浮き等が生ずるという課題があった。
【０００４】
【課題を解決するための手段】
本願発明は壁、床、天井等に施工しても亀裂、剥がれ、浮き等が生じにくい建築用配合組成物と、それを用いた壁構造と床構造に関するものである。
【０００５】
本願の請求項１記載の建築用配合組成物は、土粉末、石材粉末、石灰、プラスター等の粉末が一種又は二種以上と、４号〜９号硅砂と川砂の一種又は二種以上と、３〜１５ｍｍ長の無機質繊維が一種又は二種以上と、エチレン酢酸ビニル共重合体樹脂粉末硬化剤とが容器に包装されたものである。
【０００６】
本願の請求項２記載の建築用配合組成物は、セメント粉末と白セメント粉末の双方又は一方と、４号〜９号硅砂と川砂の一種又は二種以上と、３〜１５ｍｍ長の無機質繊維が一種又は二種以上と、エチレン酢酸ビニル共重合体樹脂粉末硬化剤とが容器に包装されたものである。
【０００７】
本願の請求項３記載の建築用配合組成物は、ペースト状の土と、４号〜９号硅砂と川砂の一種又は二種以上と、３〜１５ｍｍ長の無機質繊維が一種又は二種以上と、エチレン酢酸ビニル共重合体樹脂粉末硬化剤とが別容器に包装されたものである。
【０００８】
本願の請求項４記載の建築用配合組成物は、土粉末、石材粉末、石灰、プラスター等の粉末が一種又は二種以上が２０〜５０重量％、４号〜９号硅砂と川砂の一種又は二種以上が４０〜６５重量％、３〜１５ｍｍ長の無機質繊維の一種又は二種以上が０．２〜１重量％、エチレン酢酸ビニル共重合体樹脂粉末硬化剤５〜１５重量％が容器に包装されたものである。
【０００９】
本願の請求項５記載の建築用配合組成物は、土粉末、石材粉末、石灰、プラスター等の粉末が一種又は二種以上が１５〜３０重量％、５号硅砂と川砂の一方又は双方が３０〜４０重量％、４号硅砂と川砂の一方又は双方が３０〜４０重量％、３〜１５ｍｍ長の無機質繊維の一種又は二種以上が０．２〜１重量％、エチレン酢酸ビニル共重合体樹脂粉末硬化剤５〜１５重量％が容器に包装されたものである。
【００１０】
本願の請求項６記載の建築用配合組成物は、土粉末、石材粉末、石灰、プラスター等の粉末が一種又は二種以上が１５〜２８重量％、７号〜９号硅砂と川砂の一種又は二種以上が６５〜７５重量％、３〜１５ｍｍ長の無機質繊維の一種又は二種以上が０．２〜１重量％、エチレン酢酸ビニル共重合体樹脂粉末硬化剤５〜１５重量％が容器に包装されたものである。
【００１１】
本願の請求項７記載の建築用配合組成物は、セメント粉末と白セメント粉末の双方又は一方が２５〜３５重量％、４号〜９号硅砂と川砂の一種又は二種以上が５０〜６５重量％、３〜１５ｍｍ長の無機質繊維の一種又は二種以上が０．２〜１重量％、エチレン酢酸ビニル共重合体樹脂粉末硬化剤５〜１５重量％が容器に包装されたものである。
【００１２】
本願の請求項８記載の建築用配合組成物は、セメント粉末と白セメント粉末の双方又は一方が２０〜３０重量％、５号硅砂と川砂の一方又は双方が３０〜４０重量％、４号硅砂と川砂の一方又は双方が３０〜４０重量％、３〜１５ｍｍ長の無機質繊維の一種又は二種以上が０．２〜１重量％、エチレン酢酸ビニル共重合体樹脂粉末硬化剤５〜１５重量％が容器に包装されたものである。
【００１３】
本願の請求項９記載の建築用配合組成物はペースト状の土２０〜５０重量％、４号〜９号硅砂と川砂の一種又は二種以上が４０〜６５重量％、３〜１５ｍｍ長の無機質繊維の一種又は二種以上が０．２〜１重量％と、エチレン酢酸ビニル共重合体樹脂粉末硬化剤５〜１５重量％とが別容器に包装されたものである。
【００１４】
本願の請求項１０記載の建築用配合組成物は、ペースト状の土１５〜３０重量％、５号硅砂と川砂の一方又は双方が３０〜４０重量％、４号硅砂と川砂の一方又は双方が３０〜４０重量％、３〜１５ｍｍ長の無機質繊維の一種又は二種以上が０．２〜１重量％と、エチレン酢酸ビニル共重合体樹脂粉末硬化剤５〜１５重量％とが別容器に包装されたものである。
【００１５】
本願の請求項１１記載の建築用配合組成物は、ペースト状の土１５〜２８重量％、７号〜９号硅砂と川砂の一種又は二種以上が６５〜７５重量％、３〜１５ｍｍ長の無機質繊維の一種又は二種以上が０．２〜１重量％と、エチレン酢酸ビニル共重合体樹脂粉末硬化剤５〜１５重量％とが別容器に包装されたものである。
【００１６】
本願の請求項１２記載の壁構造は、壁の下地材の上に貼られた和紙、ビニールクロスなどの貼物の上に、又は貼物の上にネットを貼ってその上に、請求項１乃至請求項６のいずれか、又は、請求項９乃至請求項１１のいずれかに記載の建築用配合組成物を水で混練した練り材が塗られたものである。
【００１７】
本願の請求項１３記載の壁構造は、壁の下地材の上に貼られた和紙、ビニールクロスなどの貼物の上に、又は貼物の上にネットを貼ってその上に、請求項１乃至請求項６のいずれか、又は、請求項９乃至請求項１１のいずれかに記載の建築用配合組成物を水で混練した練り材が塗られ、その上に湿式建材仕上げ材が塗られたものである。
【００１８】
本願の請求項１４記載の壁構造は、壁の下地材の上に貼られた和紙、ビニールクロスなどの貼物の上に、又は貼物の上に、ボンドを塗り、その上にネットを貼り、その上に請求項１乃至請求項６のいずれか、又は、請求項９乃至請求項１１のいずれかに記載の建築用配合組成物を水で混練した練り材が塗られ、その上に湿式建材仕上げ材が塗られたものである。
【００１９】
本願の請求項１５記載の壁構造は、請求項１２乃至請求項１４のいずれかに記載の壁構造において、請求項１乃至請求項６のいずれか、又は、請求項９乃至請求項１１のいずれかに記載の建築用配合組成物を水で混練した練り材に、変性エチレン酢酸ビニル共重合樹脂（製品名：パラテックス原液）が混練されたものである。
【００２０】
本願の請求項１６記載の壁構造は、請求項１２乃至請求項１５のいずれかに記載の壁構造において、それらの仕上げ材の上に塗装コーティング材を塗布したものである。
【００２１】
本願の請求項１７記載の床構造は、多数枚並べて敷かれたコンパネの接合部の上に継ぎ材を貼って接合部を被覆し、その上に請求項７又は請求項８記載の建築用配合組成物を水で混練した練り材が塗られ、その上に樹脂モルタルが塗られ、その上に前記練り材が再度塗られたものである。
【００２２】
本願の請求項１８記載の床構造は、多数枚並べて敷かれたコンパネの接合部の上に継ぎ材を貼って接合部を被覆し、その上に請求項７又は請求項８記載の建築用配合組成物を水で混練した練り材が塗られ、その上に樹脂モルタルが塗られ、その上に前記練り材が再度塗られ、その上に床仕上げ材が塗られたものである。
【００２３】
本願の請求項１９記載の床構造は、多数枚並べて敷かれたコンパネの接合部の上に継ぎ材を貼って接合部を被覆し、その上に請求項７又は請求項８記載の建築用配合組成物を水で混練した練り材が塗られ、その上にフェルトが貼られ、その上にメタルラスが貼られ、その上に樹脂モルタルが塗られ、その上に前記練り材が再度塗られたものである。
【００２４】
本願の請求項２０記載の床構造は、多数枚並べて敷かれたコンパネの接合部の上に継ぎ材を貼って接合部を被覆し、その上に請求項７又は請求項８記載の建築用配合組成物を水で混練した練り材が塗られ、その上にフェルトが貼られ、その上にメタルラスが貼られ、その上に樹脂モルタルが塗られ、その上に前記練り材が再度塗られ、その上に床仕上げ材が塗られたものである。
【００２５】
本願の請求項２１記載の床構造は、請求項１７乃至請求項２０のいずれかに記載の床構造において、請求項７又は請求項８記載の建築用配合組成物を水で混練した練り材に、変性エチレン酢酸ビニル共重合樹脂（製品名：パラテックス原液）が混練されたものである。
【００２６】
本願の請求項２２記載の床構造は、請求項１７乃至請求項２１のいずれかに記載の床構造において、それらの仕上げ材の上に塗装コーティング材を塗布したものである。
【００２７】
【発明の実施の形態】
本発明の建築用配合組成物のうち、土粉末又は石材粉末を使用した場合の第１の実施形態を次に説明する。この建築用配合組成物は、土粉末、石材粉末、石灰、プラスター等の粉末が一種又は二種以上と、４号〜９号硅砂と川砂の一種又は二種以上と、３〜１５ｍｍ長の無機質繊維が一種又は二種以上と、エチレン酢酸ビニル共重合体樹脂粉末硬化剤とを容器に包装してなる。これら材料の配合比率の一例を表１に示す。
【００２８】
【表１】
2004131345.tif 000003
【００２９】
本発明の建築用配合組成物のうち、土粉末を使用した場合の第２の実施形態を次に説明する。この建築用配合組成物は、土粉末、石材粉末、石灰、プラスター等の粉末が一種又は二種以上と、５号硅砂と川砂の一方又は双方と、４号硅砂と川砂の一方又は双方と、３〜１５ｍｍ長の無機質繊維が一種又は二種以上と、エチレン酢酸ビニル共重合体樹脂粉末硬化剤とを容器に包装してなる。この配合組成物は水で混練りして、床や壁に塗厚３ｍｍ以上とする場合に適する。これら材料の配合比率の一例を表２に示す。
【００３０】
【表２】
2004131345.tif 000004
【００３１】
本発明の建築用配合組成物のうち、土粉末を使用した場合の第３の実施形態を次に説明する。この建築用配合組成物は、土粉末、石材粉末、石灰、プラスター等の粉末が一種又は二種以上と、７号〜９号硅砂と川砂の一種又は二種以上と、３〜１５ｍｍ長の無機質繊維が一種又は二種以上と、エチレン酢酸ビニル共重合体樹脂粉末硬化剤とを容器に包装してなる。この建築用配合組成物は水で混練りして、床に金鏝仕上げする場合に適する。これら材料の配合比率の一例を表３に示す。
【００３２】
【表３】
2004131345.tif 000005
【００３３】
本発明の建築用配合組成物のうち、ペースト状の土（水分を含んで粒や塊になっている）を使用した場合の実施形態を次に説明する。この建築用配合組成物は、ペースト状の土と、４号〜９号硅砂と川砂の一種又は二種以上と、３〜１５ｍｍ長の無機質繊維が一種又は二種以上を一つの容器に包装し、エチレン酢酸ビニル共重合体樹脂粉末硬化剤を他の容器に包装したものである。即ち、前者と後者とを別容器に包装したものである。これら材料の配合比率は前記表１、表２、表３の土粉末をペースト状の土にかえた上で、表１、表２、表３のいずれかと同じ比率とすることも、異なる比率とすることもできる。
【００３４】
前記実施形態における土の粉体について次に説明する。土は場所、地層によって色彩が異なるため、用途に合った色彩のものを使用したり、二種以上をブレンドして所望の色を作り出したり、一種又は二種以上の土に顔料を配合して所望の色を作り出したりして、それを使用することができる。土は天日乾燥しローラーにて粉末にして、粒度１５〜２４メッシュ程度にしたものでも、熱処理乾燥してからローラーにて粉末にして、粒度１００〜２００メッシュ程度に細かくしたものでも、他の方法で作られた他のメッシュの粉末でもよい。これらの土を混合したものもでもよい。土を使用した組成物は施工時の木材にアクを出さないため、主に内壁材に使用するのが適する。本発明ではこの土の粉末を石材粉末、石灰、プラスター、は勿論、他の粉末で代用することもできる。
【００３５】
本件発明の建築用配合組成物のうち、粉状の土、ペースト状の土を使用したものは、内壁の仕上げ材（表材）として使用したり、内・外壁の仕上げ材の下に施工して、それら仕上げ材のクラック防止材として使用したりするのに適する。
【００３６】
本発明の建築用配合組成物のうち、セメント粉末、白セメント粉末を使用した場合の第１の実施形態を次に説明する。この建築用配合組成物は、セメント粉末と白セメント粉末の双方又は一方と、４号〜９号硅砂と川砂の一種又は二種以上と、３〜１５ｍｍ長の無機質繊維が一種又は二種以上と、エチレン酢酸ビニル共重合体樹脂粉末硬化剤とが容器に包装されたものである。これら材料の配合比率の一例を表４に示す。
【００３７】
【表４】
2004131345.tif 000006
【００３８】
本発明の建築用配合組成物のうち、セメント粉末、白セメント粉末を使用した場合の第２の実施形態を次に説明する。この建築用配合組成物は、セメント粉末と白セメント粉末の双方又は一方と、５号硅砂と川砂の一方又は双方と、４号硅砂と川砂の一方又は双方と、３〜１５ｍｍ長の無機質繊維が一種又は二種以上と、エチレン酢酸ビニル共重合体樹脂粉末硬化剤とが容器に包装されたものである。これら材料の配合比率の一例を表５に示す。この建築用配合組成物は水で混練りして、床や壁に塗厚３ｍｍ以上とする場合に適する。これら材料の比率の一例を表５に示す。
【００３９】
【表５】
2004131345.tif 000007
【００４０】
前記実施形態におけるセメント、白セメントについて説明する。セメントには普通ポルトランドセメント、白セメントがある。本発明ではこのいずれをも使用することができる。セメントを使用することにより耐水・防水効果を発揮できるため、外壁や強度の要求される床材に使用するのに適する。表４、５の建築用配合組成物の耐水・防水効果を更に高めるためには、表４、５の建築用配合組成物を水で混練するときに、変性エチレン酢酸ビニル共重合樹脂（製品名：パラテックス原液）を４ｋｇ程度混入するのがよい。
【００４１】
表１〜表５の実施形態では４号〜９号硅砂を使用するが、４号硅砂は３ｍｍ以上の厚塗か充填用に使用する場合に適する。
【００４２】
前記実施形態における硬化剤であるエチレン酢酸ビニル共重合体樹脂粉末は、エチレン酢酸ビニル共重合体粉末８９％と、無定形シリカ１１％とからなるものが適する。
【００４３】
前記実施形態における無機質繊維には、ナイロン繊維、炭素繊維（カーボン繊維）、ガラス繊維などを使用することもできる。いずれの場合も、繊維長は３〜１５ｍｍのものが適する。ナイロン繊維には、例えば、アミランタフバインダー（東レ株式会社商品）又はそれと同等品が適する。炭素繊維（カーボン繊維）にはドナカーボチョップ（大阪ガスケミカル株式会社商品）又はそれと同等品が適する。無機質繊維は一種又は二種以上を使用することができる。
【００４４】
本発明の建築用配合組成物は水を入れて練って、新規建物やリフォームする中古建物の壁や床の下地材の上に、左官鏝で塗ったり、スプレーガンで吹き付けたり、ローラー、スポンジ、刷毛等で塗布して施工することもできる。この場合、前記表１〜５の建築用配合組成物をペール缶やコネダルに入れて空練を行い、それに水を入れて練る。この場合、前記建築用配合組成物１０ｋｇに対して、使用する標準水量は２．５〜３ｋｇが適する。そのうち、約２ｋｇの水を入れてダマが残らないように十分に攪拌する。それに残りの水を入れて練る。練られた配合組成物（以下「練り材」と呼ぶ）は作業し易い軟らかさ（例えば鏝で塗り易い軟らかさ、吹き付けし易い軟らかさ）になる。練り材はそのまま放置しておくと（コネ置きすると）固くなるため、標準水量にかかわらず時々加水して固さ調整して使用する。
【００４５】
（使用例）
本発明の建築用配合組成物を新築建物又は中古建物（リフォーム建物）の壁又は床のクラック防止用として使用する場合と、それら壁又は床の表材として使用する場合について以下に説明する。
【００４６】
（使用例１）
使用例１は本発明の表１、表４の建築用配合組成物を新築建物の壁や床のクラック抑止（ひび割れ防止）用として使用する場合である。従来の湿式建材仕上げ材（表材：珪藻土、タイル仕上げ、吹き付けタイル、リシン、リシン掻き落とし、洗い出し、土壁、京壁、漆喰、樹脂系塗材、塗装材など）の内壁にはクラックが入り易い。この使用例は、前記湿式建材（表材）のクラック発生を防止するために、それら表材と下地材との間に本発明の表１、表４の建築用配合組成物を水で混練した練り材４をクラック防止材として塗布する方法である。この場合の施工手順を表６に示す。表６は◎の付いた下地材の上に施工することができ、施工する場合は下地処理欄に記載の下地処理をしてから施工するのが良いことを示す。練り材を施工してから、その上に湿式建材仕上げ材（表材）を塗って仕上げる。表６の木材の下地処理においてアク止め処理を行うのは、木材（下地材）に含まれているアク（ヤニ）が施工後に、下地材の上の表材の表面まで沁み出てくるのを防止するための処理である。表８のアク止め処理も同じ目的のための処理である。
【００４７】
【表６】
2004131345.tif 000008
【００４８】
（使用例２）
使用例２は本発明の表１、表４の建築用配合組成物をリニューアル建物の壁や床の仕上げ材（表材：壁装材）として使用する場合である。この場合は、表１、表４の建築用配合組成物を水で混練した練り材４をリニューアルの建物の壁や床の下地材の上（仕上げ材の下）に塗布する。その施工手順を表７に示す。表７は◎の付いた下地材の上に施工することができ、その場合、下地処理欄に記載の下地処理をしてから施工するのが良いことを示す。
【００４９】
【表７】
2004131345.tif 000009
【００５０】
（使用例３）
使用例３は本発明の表１、表４の建築用配合組成物を、新築建物の壁や床の仕上げ材（表材：壁装材）として使用する場合である。この場合は表１、表４の建築用配合組成物を水で混練した練り材４を新築建物の壁や床の下地材の上に塗布する。その施工手順を表８に示す。表８は◎の付いた下地剤の上に施工することができ、その場合、下地処理欄に記載の下地処理をしてから施工するのが良いことを示す。
【００５１】
【表８】
2004131345.tif 000010
【００５２】
（使用例４）
使用例４は本発明の表１、表４の建築用配合組成物をリニューアル建物の壁や床の上に塗布して仕上げ材（表材：壁装材）として使用する場合である。この場合は表１、表４の建築用配合組成物を水で混練した練り材４を新築建物の壁や床の下地材の上に塗布する。その施工手順を表９に示す。表９は◎の付いた下地材の上に施工することができ、その場合、下地処理欄に記載の下地処理をしてから施工するのが良いことを示す。
【００５３】
【表９】
2004131345.tif 000011
【００５４】
（使用例５）
使用例５は本発明の表２、表３、表５の配合組成物を建物の床材（表材）として使用する場合である。この場合は表２、表３、表５の配合組成物を水で混練した練り材４を新築建物やリフォーム建物の床材の下地材の上に塗布する。その施工手順を表１０に示す。表１０は◎の付いた下地材の上に施工することができ、その場合、下地処理欄に記載の下地処理をしてから施工するのが良いことを示す。
【００５５】
【表１０】
2004131345.tif 000012
【００５６】
（壁構造の実施例１）
本発明の壁構造の第１の例を図１に示す。図１はリニューアル建物の壁の下地材（例えば、石膏ボード）１の上に貼られているビニールクロスや紙（例えば和紙）等の貼物２をタッカー３で下地材１に止め、貼物２の上に前記表１の配合比率の建築用配合組成物を水で混練した練り材４を、厚さ０．５ｍｍ程度に塗り、その上に湿式建材仕上げ材５、例えば、：珪藻土、タイル仕上げ、吹き付けタイル、リシン、リシン掻き落とし、洗い出し、土壁、京壁、漆喰、樹脂系塗材、塗装材などを２〜３ｍｍ程度の厚さに塗布したものである。図１の６は柱、７は根太である。この場合、貼物２の上にネットを貼り、その上に前記練り材４を塗ることもできる。ちなみに、従来のリニューアル方法では貼物２を剥して貼り替えていたが、本発明によれば貼り替えの必要がない。
【００５７】
（壁構造の実施例１）
本発明の壁構造の第１の例を図１に示す。図１はリニューアル建物の壁の下地材（例えば、石膏ボード）１の上に貼られているビニールクロスや紙（例えば和紙）等の貼物２をタッカー３で下地材１に止め、貼物２の上に前記表１の配合比率の建築用配合組成物を水で混練した練り材４を厚さ０．５ｍｍ程度に塗り、その上に湿式建材仕上げ材５、例えば、：珪藻土、タイル仕上げ、吹き付けタイル、リシン、リシン掻き落とし、洗い出し、土壁、京壁、漆喰、樹脂系塗材、塗装材などを２〜３ｍｍ程度の厚さに塗布したものである。図１の６は柱、７は根太である。従来のリニューアル方法では貼物２を剥して貼り替えていたが、本発明によれば貼り替えの必要がない。
【００５８】
（壁構造の実施例２）
本発明の壁構造の第２の例を図２に示す。図２もリニューアル建物の壁面構造である。図２の構造は基本的には図１の構造と同じで、異なるのは貼物２の上にネット８を貼り、その上に前記練り材４を塗ったことである。
【００５９】
（壁構造の実施例３）
本発明の壁構造の第３の例を図３に示す。図３もリニューアル建物の壁面構造である。図３の構造は基本的には図１の構造と同じで、異なるのは貼物２の上にボンド９を塗り、その上にネット８を貼り、その上に前記練り材４を塗ったことである。
【００６０】
（壁構造の実施例４）
本発明の壁構造の第４の例を図４に示す。図４は新築建物の壁の例である。これは下地材１の上にビニールクロス、紙（例えば和紙）等の貼物２を貼り、貼物２をタッカー３で下地材１に止め、その上に前記表１の配合比率の建築用配合組成物を水で混練した練り材４を表材（仕上げ材）として、厚さ１ｍｍ程度に塗ったものである。この場合も、必要であれば、貼物２の上にネットを貼り、その上に前記練り材４を塗ったり、貼物２の上に樹脂のボンドを塗り、その上にネットを貼り、その上に前記練り材４を塗ったりすることもできる。
【００６１】
（床構造の実施例１）
本発明の床構造の第１の例を図５に示す。図５は土の床の例である。これは根太７の上に多数枚のコンパネ１０を交互二重貼りし、最上層のコンパネ１０の上から螺子１１をねじ込んでコンパネ１０を根太７に固定し、最上層のコンパネ１０の接合部（継ぎ目）１２の上に、ステンレス板、ブリキ板、樹脂板等の継ぎ手材１３を貼ってねじ止めし、その上に前記表４の建築用配合組成物を水で練った練り材４を塗り、その上から紙にアスファルトを含浸させたフェルト１４をコンパネ１０の前面を被覆するように貼り、その上にメタルラス１５を貼り、その上に樹脂モルタル１６を厚さ５〜１０ｍｍ程度に塗り、その上に前記表２の建築用配合組成物を水で練った練り材４を厚さ３ｍｍ程度に塗り、その上に、前記表３の配合組成物を水で練った練り材４を床仕上げ材として厚さ１ｍｍ程度に塗ったものである。湿式建材はヒビや浮きを起こすため、従来は、木造下地の床面に湿式建材を使用したものは皆無であったが、本発明のこの実施形態により、ヒビや浮きが起きない土の床（本発明の組成物の土）を実現することができる。
【００６２】
（床構造の実施例２）
本発明の床構造の第２の例を図６に示す。図６も土の床の例である。これは根太７の上に多数枚のコンパネ１０を交互二重貼りし、コンパネ１０を螺子１１により根太７に固定し、コンパネ１０の接合部（継ぎ目）１２の上に継ぎ手材１３を貼ってねじ止めすることは前記実施形態１と同じである。異なるのは、継ぎ手材１３の上だけでなく、コンパネ１０の全面に前記表４の配合組成物を水で練った練り材４を塗ったこと、図５のフェルト１４と、メタルラス１５を除いたことである。この実施形態によってもヒビや浮きが起きない土の床（本発明の組成物の土）を実現することができる。
【００６３】
本発明の前記表１〜５の配合組成物は、前記壁構造、床構造の他にも、ＡＬＣ補修材、ＡＬＣ充填材、ヒビ割れ防止用充填材、アスファルト防水保護材、コーキング材の代用、漏水補修材、接着材等として使用することもできる。また、前記実施形態で使用される前記表１〜５の配合組成物は用途に適するものを選択して使用することができる。
【００６４】
（床構造の実施例３）
本発明の前記表１〜５の配合組成物は、図７のようにビルの屋上の防水に施工することもできる。従来のビルの屋上の防水構造は図８のような構造であった。これは、屋上のコーナーにコーナーモルタル２０を盛り、その外側にアスファルト防水層２１を設け、その外側にトンボ２２を設けてラス２３を貼り、その外側に保護モルタル２４を設け、その外側にレンガブロック２５を積み重ね、その外側を厚さ２０〜３０ｍｍのモルタル２６で仕上げていた。図７では屋上のコーナーにコーナーモルタル２０を盛り、その外側にアスファルト防水層２１を設け、その外側に本発明の前記表４の建築用配合組成物を水で練った練り材４を塗り、その外側に厚さ２０〜３０ｍｍの保護モルタル２４で塗って仕上げをしてある。この場合、練り材４があるため保護モルタル２４ヒビが入らず、浮かず、防水効果もある。また、図８のトンボ付け、ラス張りが不要となり、レンガブロックやラス保護モルタルも不要となり、施工が容易で、コストも低減する。
【００６５】
本発明の前記表１〜５の建築用配合組成物は次の物質をはじめとするあらゆる物質に接着することができる。例えば、ＡＬＣ、珪軽板、ＰＣ板、フレキシブルボード、発泡スチロール、コンクリート製ブロック、樹脂製ブロック、レンガ、鉄、ステンレス、アルミ、銅板、ガラス、ＦＲＰ、アスファルト、ゴム、サイディングボード、コンクリート、ラスモルタル、ラスカットボード、石膏ボード、コンパネ、ベニヤ、木材、タイルカーペット、絨毯、布、紙等々である。
【００６６】
本発明の壁構造、床構造では、それらの仕上げ材の上に塗装コーティング材を塗布することができる。塗装コーティング材にはヒートレスグラス（ダイヤレステム株式会社製）が適する。これは無機質であるガラスを常温で生成したものであり、各種基材に硬質で密着性に優れた非晶質のセラミック膜（ガラス膜）を計する塗料、コーティング材である。この被膜は紫外線に強く、耐久性に優れ、撥水性、耐透水性、耐薬品性、耐汚染性に優れている。また、鉄、アルミニウム、ステンレス、セメント、木材、紙、繊維、樹脂、耐火物、塗装面といった材質への接着性が良く、それらにコーティング可能である。
【００６７】
【発明の効果】
本発明の請求項１〜請求項１１記載の建築用配合組成物は、水で練れば壁材、床材、天井材、接着材、充填材等として必要な材料が、それらの材料として使用するのに適した配合比率で容器に充填されているため、次のような効果がある。
１．容器を開封して配合組成物を取り出して水で練るだけ出手軽に使用可能であり便利である。
２．配合比率が予め決っているため、施工現場で配合する場合のようにばらつきができず、壁材、床材等として使用した後の品質が均一化され、安定する。
３．粉末のエチレン酢酸ビニル共重合体樹脂粉末硬化剤が配合されているため、液状の硬化剤を使用する場合よりも、優れた接着力があり、鉄、ステンレス，ＦＲＰ、ガラス、アスファルト、タイル、タイルカーペット、絨毯、ゴム等のあらゆる資材に接着可能である。
４．接着性に優れるため、木造、ラスモルタル、ＲＣ等の場合、中塗り工程を省いても防水性、強度等が低下せず、作業工程の工数低減に優れ、作業能率の向上、省力化、コスト低減に役立つ。
５．従来のモルタル組成物で得られない曲げ強度、圧縮強度、引っ張り強度、接着力が得られ、それら特性が長時間確保されるため、表面材のクラック、浮き等が発生せず、それらに起因する漏水、剥離、剥落の可能性が殆どないモルタル組成物を提供することができる。
６．弾性も優れているため、本発明の練り材を下地材の上に塗り、乾燥してから下地材を曲げても、下地材の曲げに追随して変形し、練り材にヒビが入らない。無機質繊維を入れた場合は弾性が特に優れる。
７．保水性が良く、鏝の動きが良くなり、作業し易くなる。
８．調湿性能があるため、外気中の湿度が高いときは水分が壁や床に吸収され、外気中の湿度が低いときは壁や床から水分が放出され、壁や床の湿度が自動的に調節される。
９．リニューアル住宅の場合、古い貼物を剥がさずにその上に練り材を塗っても仕上げ材がはがれないため、リニューアルが容易になる。
１０．粉末にセメントを配合した配合組成物の場合は、耐水・防水効果に優れるため外壁や渡り廊下等の床に使用するのに適する。
１１．無機質繊維を配合してあるので、弾性、強度に優れる。
【００６８】
本発明の請求項１２〜請求項１６記載の壁構造は、請求項１〜請求項１１記載の建築用配合組成物を使用するので、前記建築用配合組成物の特徴を備えた壁構造となる。
【００６９】
本発明の請求項１７〜請求項２２記載の床構造は、請求項１〜請求項１１記載の建築用配合組成物を使用するので、前記建築用配合組成物の特徴を備えた床構造となる。
【図面の簡単な説明】
【図１】本発明の建築用配合組成物をリニューアルの壁面に施工した場合の第１の例を示す説明図。
【図２】本発明の建築用配合組成物をリニューアルの壁面に施工した場合の第２の例を示す説明図。
【図３】本発明の建築用配合組成物をリニューアルの壁面に施工した場合の第３の例を示す説明図。
【図４】本発明の建築用配合組成物を新築建物の壁面に施工した場合の一例を示す説明図。
【図５】本発明の建築用配合組成物を床に施工した場合の第１の例を示す説明図。
【図６】本発明の建築用配合組成物を床に施工した場合の第２の例を示す説明図。
【図７】本発明の建築用配合組成物をビル屋上に施工した場合の一例を示す説明図。
【図８】従来のビル屋上の施工例の説明図。
【符号の説明】
１　下地材
２　貼物
３　タッカー
４　練り材
５　湿式建材仕上げ材
６　柱
７　根太
８　ネット
９　ボンド
１０　コンパネ
１１　螺子
１２　コンパネの接合部（継ぎ目）
１３　継ぎ手材
１４　フェルト
１５　メタルラス
１６　モルタル
【図１】
2004131345.tif 000013
【図２】
2004131345.tif 000014
【図３】
2004131345.tif 000015
【図４】
2004131345.tif 000016
【図５】
2004131345.tif 000017
【図６】
2004131345.tif 000018
【図７】
2004131345.tif 000019
【図８】
2004131345.tif 000020